СПОСОБ ПРОИЗВОДСТВА ОСЕСИММЕТРИЧНЫХ ШТАМПОВОК ТИПА КРЫШКА ДИАМЕТРОМ ДО 200 мм ИЗ ВЫСОКОПРОЧНЫХ АЛЮМИНИЕВЫХ СПЛАВОВ Al - Zn - Mg - Cu, ЛЕГИРОВАННЫХ СКАНДИЕМ И ЦИРКОНИЕМ

Способ производства осесимметричных штамповок типа крышка диаметром до 200 мм из высокопрочных алюминиевых сплавов Al-Zn-Mg-Cu, легированных скандием и цирконием, включающий приготовление и перегрев алюминиевого расплава, содержащего скандий и цирконий, до 765-780°С, отливку круглых слитков малого диаметра при 710-740°С, гомогенизацию при 400-440°С в течение 4-10 ч, штамповку при 380-440°С, закалку с температуры 460-475°С с равномерным охлаждением всей поверхности штамповок с компромиссной скоростью, незначительно превышающей критическую и гарантирующей, с одной стороны, полную фиксацию пересыщенного твердого раствора, а с другой - появление минимальных внутренних напряжений и искусственное старение.